(57)【要約】【課題】撥水撥油性に優れたコーティング剤であって、耐摩耗性に優れると共に簡便に塗布できるコーティング剤を提供する。【解決手段】本発明は、パーフルオロポリエーテル構造を有する１価の基を有すると共に、アルコキシ基、イソシアネート基、エポキシ基、及びアクリロイル基から選ばれる官能基を分子内に４つ以上有する化合物（Ａ）を０．０１〜０．２質量％と、この化合物（Ａ）を分散又は溶解する溶剤とを含む噴霧塗布用組成物である。【選択図】なし【特許請求の範囲】
【請求項１】
パーフルオロポリエーテル構造を有する１価の基を有すると共に、アルコキシ基、イソシアネート基、エポキシ基、及びアクリロイル基から選ばれる官能基を分子内に４つ以上有する化合物（Ａ）を０．０１〜０．２質量％と、この化合物（Ａ）を分散又は溶解する溶剤とを含むことを特徴とする噴霧塗布用組成物。
【請求項２】
前記化合物（Ａ）における前記官能基の数が９つ以上である請求項１に記載の噴霧塗布用組成物。
【請求項３】
フルオロアルキルシラン（Ｂ１）及び加水分解性シランオリゴマー（Ｂ２）の少なくとも１種を０．０１〜０．５質量％含む請求項１または２に記載の噴霧塗布用組成物。
【請求項４】
前記化合物（Ａ）は、前記パーフルオロポリエーテル構造を有する１価の基と、前記官能基がケイ素原子に結合している請求項１〜３のいずれかに記載の噴霧塗布用組成物。
【請求項５】
前記化合物（Ａ）が下記式（Ａ１）で表される請求項１〜４のいずれかに記載の噴霧塗布用組成物。
【化１】
2017201005.tif 000017
上記式（Ａ１）中、Ｒｆ1はフッ素原子または１個以上のフッ素原子に置換された炭素数１〜２０のアルキル基、Ｒｆ2はそれぞれ独立して、フッ素原子または１個以上のフッ素原子に置換された炭素数１〜２０のアルキル基、Ｒ1はそれぞれ独立して水素原子または炭素数１〜４のアルキル基、Ｒ2はそれぞれ独立して、炭素数１〜２０のアルキル基、Ｇはそれぞれ独立して、−Ｏ−、−ＣＯＯ−、−ＯＣＯ−、−ＮＲ−、−ＮＲＣＯ−、及び−ＣＯＮＲ−のいずれか（Ｒは水素原子、炭素数１〜４のアルキル基又は炭素数１〜４の含フッ素アルキル基）を表し、Ｊはそれぞれ独立して加水分解性基、Ｙはそれぞれ独立して水素原子または炭素数１〜４のアルキル基、Ｚはそれぞれ独立して水素原子またはハロゲン原子を表し、ａ１、ｂ１、ｃ１、ｄ１、ｅ１はそれぞれ独立して０以上６００以下の整数であり、ａ１、ｂ１、ｃ１、ｄ１、ｅ１の合計値は１３以上であり、ｇ１は０以上２以下の整数、ｆ１は２以上２０以下の整数、ｈ１は１以上３以下の整数であり、ａ１、ｂ１、ｃ１、ｄ１、ｅ１を付して括弧でくくられた各繰り返し単位の順序は、少なくとも一部でパーフルオロポリエーテル構造を有する順で並ぶ限り、式中において任意である。
【請求項６】
パーフルオロポリエーテル構造を有する１価の基を有すると共に、アルコキシ基、イソシアネート基、エポキシ基、及びアクリロイル基から選ばれる官能基を分子内に４つ以上有する化合物（Ａ）を０．０１〜０．２質量％と、この化合物（Ａ）を分散又は溶解する溶剤とを含む組成物を、被処理物に塗布することを特徴とする防汚方法。
【請求項７】
前記組成物が、更にフルオロアルキルシラン（Ｂ１）及び加水分解性シランオリゴマー（Ｂ２）の少なくとも１種を０．０１〜０．５質量％含む請求項６に記載の防汚方法。
【請求項８】
前記被処理物が、金属面、セラミック面、樹脂面、又はセメント硬化物面を有する請求項６または７に記載の防汚方法。
【請求項９】
前記被処理物の設置現場で、噴霧塗布をする請求項６〜８のいずれかに記載の防汚方法。
【発明の詳細な説明】
【技術分野】
【０００１】
本発明は、噴霧塗布用組成物に関し、より詳細には撥水撥油性を有する噴霧塗布用組成物に関する。
【背景技術】
【０００２】
食品、機械製品、電気製品、化学薬品等の各種工場では、金型、加工機、ロール、ネジ、釘、塗装機、テーブル、壁、カーテン、釜、パイプ、配管、ケーブルなど、水性の汚れや油性の汚れが付着しやすい箇所（本発明において、これらを工場設備ということがある）があり、一旦汚れが付着するとその除去には多くの時間と費用を要する。例えば、特許文献１には、金型の材料と化学的に反応する官能基を複数部位に有するパーフルオロポリエーテルで被覆してなることを特徴とするインプリント加工用金型が開示されている。
【先行技術文献】
【特許文献】
【０００３】
【特許文献１】特開２００４−３５１６９３号公報
【発明の概要】
【発明が解決しようとする課題】
【０００４】
上述したような工場内の汚れが付着しやすい箇所に用いられるコーティング剤としては、撥水撥油性が求められることはもちろんのこと、耐摩耗性に優れていること、及び既設の工場内において簡便にコーティングできることも重要である。
【０００５】
本発明は、撥水撥油性に優れたコーティング剤であって、耐摩耗性に優れると共に簡便に塗布できるコーティング剤を提供することを目的とする。
【課題を解決するための手段】
【０００６】
本発明は、パーフルオロポリエーテル構造を有する１価の基を有すると共に、アルコキシ基、イソシアネート基、エポキシ基、及びアクリロイル基から選ばれる官能基を分子内に４つ以上有する化合物（Ａ）を０．０１〜０．２質量％と、この化合物（Ａ）を分散又は溶解する溶剤とを含む噴霧塗布用組成物である。前記官能基の数は９つ以上であることが好ましい。
【０００７】
本発明の組成物は、フルオロアルキルシラン（Ｂ１）及び加水分解性シランオリゴマー（Ｂ２）の少なくとも１種を０．０１〜０．５質量％を含むことが好ましい。
【０００８】
前記化合物（Ａ）は、前記パーフルオロポリエーテル構造を有する１価の基と、前記官能基がケイ素原子に結合していることが好ましい。
【０００９】
また、前記化合物（Ａ）が下記式（Ａ１）で表されることも好ましい。
【００１０】
【化１】
2017201005.tif 000002
【００１１】
上記式（Ａ１）中、Ｒｆ1はフッ素原子または１個以上のフッ素原子に置換された炭素数１〜２０のアルキル基、Ｒｆ2はそれぞれ独立して、フッ素原子または１個以上のフッ素原子に置換された炭素数１〜２０のアルキル基、Ｒ1はそれぞれ独立して水素原子または炭素数１〜４のアルキル基、Ｒ2はそれぞれ独立して、炭素数１〜２０のアルキル基、Ｇはそれぞれ独立して、−Ｏ−、−ＣＯＯ−、−ＯＣＯ−、−ＮＲ−、−ＮＲＣＯ−、及び−ＣＯＮＲ−のいずれか（Ｒは水素原子、炭素数１〜４のアルキル基又は炭素数１〜４の含フッ素アルキル基）を表し、Ｊはそれぞれ独立して加水分解性基、Ｙはそれぞれ独立して水素原子または炭素数１〜４のアルキル基、Ｚはそれぞれ独立して水素原子またはハロゲン原子を表し、ａ１、ｂ１、ｃ１、ｄ１、ｅ１はそれぞれ独立して０以上６００以下の整数であり、ａ１、ｂ１、ｃ１、ｄ１、ｅ１の合計値は１３以上であり、ｇ１は０以上２以下の整数、ｆ１は２以上２０以下の整数、ｈ１は１以上３以下の整数であり、ａ１、ｂ１、ｃ１、ｄ１、ｅ１を付して括弧でくくられた各繰り返し単位の順序は、少なくとも一部でパーフルオロポリエーテル構造を有する順で並ぶ限り、式中において任意である。
【００１２】
本発明は、パーフルオロポリエーテル構造を有する１価の基を有すると共に、アルコキシ基、イソシアネート基、エポキシ基、及びアクリロイル基から選ばれる官能基を分子内に４つ以上有する化合物（Ａ）を０．０１〜０．２質量％と、この化合物（Ａ）を分散又は溶解する溶剤とを含む組成物を、被処理物に塗布する防汚方法も包含する。
【００１３】
本発明の防汚方法において、前記組成物が、更にフルオロアルキルシラン（Ｂ１）及び加水分解性シランオリゴマー（Ｂ２）の少なくとも１種を０．０１〜０．５質量％含むことが好ましい。
【００１４】
本発明の防汚方法において、前記被処理物が、金属面、セラミック面、樹脂面、又はセメント硬化物面を有することが好ましい。
【００１５】
本発明の防汚方法において、前記被処理物の設置現場で、噴霧塗布をすることが好ましい。
【発明の効果】
【００１６】
本発明の組成物によれば、パーフルオロポリエーテル構造を有する１価の基を有し、所定の官能基を分子内に４つ以上有する化合物を含んでいるため、撥水撥油性と耐摩耗性に優れ、かつこのような化合物を含む組成物は噴霧塗布に適しており、既設の工場設備に簡便に塗布することが可能である。
【発明を実施するための形態】
【００１７】
本発明の組成物は、パーフルオロポリエーテル構造を有する１価の基を有すると共に、アルコキシ基、イソシアネート基、エポキシ基、アクリロイル基から選ばれる官能基を分子内に４つ以上有する化合物（以下、化合物（Ａ）と呼ぶ）を含んでいる。アルコキシ基、イソシアネート基、エポキシ基、アクリロイル基によって、化合物（Ａ）同士又は化合物（Ａ）と被処理物表面とが化学的に反応し、被処理物表面に皮膜が結合でき、パーフルオロポリエーテル構造により皮膜が撥水撥油性を有するものとなる。
【００１８】
化合物（Ａ）の好ましい数平均分子量は、４０００以上であり、より好ましくは６０００以上、更に好ましくは８０００以上であり、通常５００００以下であり、好ましくは２００００以下である。
【００１９】
化合物（Ａ）はアルコキシ基、イソシアネート基、エポキシ基、アクリロイル基から選ばれる官能基を分子内に４つ以上有することによって、化合物（Ａ）同士の結合及び化合物（Ａ）と被処理物表面との結合が強固なものとなり、耐摩耗性が向上する。化合物（Ａ）が有する４つ以上の官能基は、お互いに異なっていても良いし、全て同一であっても良いが、全て同一であるのが好ましく、特に全てアルコキシ基（特に炭素数１〜４のアルコキシ基）であるのが好ましい。前記官能基の数は、６以上が好ましく、より好ましくは９以上であり、更に好ましくは１０以上である。前記官能基の数の上限は特に限定されないが、例えば３０以下である。本明細書において化合物（Ａ）の官能基の数は、ＮＭＲスペクトルから算出される値のことをいう。
【００２０】
前記パーフルオロポリエーテル構造とは、ポリアルキレンエーテル基またはポリアルキレングリコールジアルキルエーテル残基の全部の水素原子がフッ素原子に置き換わった構造であり、パーフルオロポリアルキレンエーテル基、またはパーフルオロポリアルキレングリコールジアルキルエーテル残基という事もできる。パーフルオロポリエーテル構造は、撥水・撥油性を有する。パーフルオロポリエーテル構造の最も長い直鎖部分に含まれる炭素数は、例えば５以上であることが好ましく、１０以上がより好ましく、より好ましくは２０以上である。前記炭素数の上限は特に限定されず、例えば２００程度であってもよい。
【００２１】
パーフルオロポリエーテル構造を有する１価の基とは、化合物（Ａ）が被処理物表面と結合しない側の末端（自由端）にパーフルオロポリエーテル構造を有する基を意味する。
【００２２】
上記パーフルオロポリエーテル構造を有する１価の基と、前記官能基の間には、金属原子及び／または適当な連結基が存在していても良く、該金属原子としてはケイ素原子が挙げられ、連結基としてはアルキレン基、芳香族炭化水素基などの炭化水素基、（ポリ）アルキレングリコール基、又はこれらの水素原子の一部がフッ素原子に置換された基、及びこれらが適当に連結した基などが挙げられる。連結基の炭素数は、例えば１以上、２０以下であり、好ましくは２以上、１０以下である。なお、一つの連結基には複数の金属原子が結合してもよく、一つの連結基に複数のパーフルオロポリエーテル構造を有する１価の基が結合してもよい。金属原子に結合する、パーフルオロポリエーテル構造を有する１価の基の数は、１つ以上であればよく、２または３であってもよいが、１または２であるのが好ましく、１であるのが特に好ましい。
【００２３】
この中でも特に、前記連結基なしで、ケイ素原子に直接、上記パーフルオロポリエーテル構造を有する１価の基と、前記官能基とが結合していることが好ましい。ケイ素原子に結合する上記パーフルオロポリエーテル構造を有する１価の基と上記官能基との合計数は、通常４であるが、２または３（特に３）であってもよい。３以下の場合、残りの結合手には、例えば、アルキル基（特に炭素数が１〜４のアルキル基）、水素原子、イソシアネート基などが結合できる。一つのケイ素原子に結合する官能基の数は２以上が好ましく、３であるのが最も好ましい。
【００２４】
化合物（Ａ）のパーフルオロポリエーテル構造を有する基は、直鎖状であってもよいし、側鎖を有していてもよい。
【００２５】
化合物（Ａ）としては、例えば下記式（Ａ１）の化合物が挙げられる。
【００２６】
【化２】
2017201005.tif 000003
【００２７】
上記式（Ａ１）中、
Ｒｆ1はフッ素原子または１個以上のフッ素原子に置換された炭素数１〜２０のアルキル基を表す。Ｒｆ1は好ましくは１個以上のフッ素原子で置換された炭素数１〜１０のアルキル基であり、より好ましくは炭素数１〜１０のパーフルオロアルキル基であり、さらに好ましくは炭素数１〜５のパーフルオロアルキル基である。
Ｒｆ2はそれぞれ独立して、フッ素原子または１個以上のフッ素原子に置換された炭素数１〜２０のアルキル基を表す。Ｒｆ2は好ましくはそれぞれ独立して、フッ素原子、または炭素数１〜２の含フッ素アルキル基であり、より好ましくはすべてフッ素原子である。
Ｒ1はそれぞれ独立して水素原子または低級アルキル基を表す。Ｒ1は好ましくはそれぞれ独立して、水素原子、または炭素数１もしくは２のアルキル基であり、より好ましくはすべて水素原子である。
Ｒ2はそれぞれ独立して、炭素数１〜２０のアルキル基を表す。Ｒ2は、炭素数１〜５のアルキル基が好ましい。
Ｇはそれぞれ独立して、−Ｏ−、−ＣＯＯ−、−ＯＣＯ−、−ＮＲ−、−ＮＲＣＯ−、及び−ＣＯＮＲ−のいずれかを表す（Ｒは水素原子、低級アルキル基又は低級含フッ素アルキル基である）。Ｇは好ましくはそれぞれ独立して、−ＣＯＯ−、−Ｏ−、及び−ＯＣＯ−のいずれかであり、より好ましくはすべて−Ｏ−である。
Ｊはそれぞれ独立して、加水分解性基を表す。Ｊは、アルコキシ基、又はハロゲン原子が好ましく、特にメトキシ基、エトキシ基、又は塩素原子が好ましい。
Ｙはそれぞれ独立して、水素原子または低級アルキル基を表す。Ｙは好ましくはそれぞれ独立して、水素原子または炭素数１もしくは２のアルキル基であり、より好ましくはすべて水素原子である。
Ｚはそれぞれ独立して、水素原子またはハロゲン原子を表す。Ｚは、好ましくは水素原子である。
ａ１、ｂ１、ｃ１、ｄ１、ｅ１はそれぞれ独立して０以上６００以下の整数であり、ａ１、ｂ１、ｃ１、ｄ１、ｅ１の合計値は１３以上である。好ましくはａ１、ｃ１、ｄ１はそれぞれ独立してｂ１の１／２以下であり、より好ましくは１／４以下であり、さらに好ましくはｃ１またはｄ１は０であり、特に好ましくはｃ１およびｄ１は０である。
ｅ１は、好ましくはａ１、ｂ１、ｃ１、ｄ１の合計値の１／５以上であり、ａ１、ｂ１、ｃ１、ｄ１の合計値以下である。
ｂ１は、２０以上、６００以下が好ましく、より好ましくは２０以上、２００以下であり、更に好ましくは５０以上、２００以下である。ｅ１は４以上、６００以下が好ましく、より好ましくは４以上、２００以下であり、更に好ましくは１０以上、２００以下である。ａ１、ｂ１、ｃ１、ｄ１、ｅ１の合計値は、２０以上、６００以下が好ましく、２０以上、２００以下が好ましく、５０以上、２００以下が更に好ましい。
ｇ１は０以上２以下の整数であり、好ましくは０以上、１以下であり、
ｆ１は１以上２０以下の整数であり、好ましくは１以上、１８以下である。更に好ましくは、２以上１５以下である。
ａ１、ｂ１、ｃ１、ｄ１、ｅ１を付して括弧でくくられた各繰り返し単位の順序は、少なくとも一部でパーフルオロポリエーテル構造を形成する順で並ぶ限り、式中において任意であるが、好ましくは最も固定端側（パーフルオロポリエーテル構造を有する１価の基の、ケイ素原子と結合する側）のｂ１を付して括弧でくくられた繰り返し単位は、最も自由端側のａ１を付して括弧でくくられた繰り返し単位よりも自由端側に位置し、より好ましくは最も固定端側のｂ１またはｄ１を付して括弧でくくられた繰り返し単位は、最も自由端側のａ１またはｃ１を付して括弧でくくられた繰り返し単位よりも自由端側に位置する。
ｇ１は０以上２以下の整数であり、好ましくは０以上、１以下であり、
ｆ１は２以上２０以下の整数であり、好ましくは２以上、１８以下である。更に好ましくは、２以上１５以下である。
ｈ１は１以上３以下の整数であり、２以上３以下が好ましく、３がより好ましい。
【００２８】
なお、上記式（Ａ１）中の低級とは、炭素数が１〜４であることを意味する。
【００２９】
式（Ａ１）において、特にＲｆ1が炭素数１〜５のパーフルオロアルキル基、Ｒｆ2が全てフッ素原子、Ｇが全て−Ｏ−、Ｊがメトキシ基、エトキシ基、又は塩素原子（特にメトキシ基又はエトキシ基）、Ｙ及びＺがいずれも水素原子、ａ１が０、ｂ１が３０〜１５０（より好ましくは８０〜１４０）、ｅ１が３０〜６０、ｃ１及びｄ１が０、ｇ１が０以上１以下（特に０）、ｈ１が３、ｆ１が２〜１０であることが好ましい。
【００３０】
上記式（Ａ１）で表される化合物としては、例えば下記式（Ａ１−１）の化合物が挙げられる。
【００３１】
【化３】
2017201005.tif 000004
【００３２】
上記式（Ａ１−１）中、Ｒ20は炭素数が２〜６のパーフルオロアルキル基であり、Ｒ21及びＲ22はいずれも炭素数が２〜６のパーフルオロアルキレン基であり、Ｒ23は炭素数が２〜６の３価の飽和炭化水素基であり、Ｒ24は炭素数が１〜３のアルキル基である。Ｒ20、Ｒ21、Ｒ22、Ｒ23の炭素数は、それぞれ独立に２〜４が好ましく、２〜３がより好ましい。ｘ１は５〜７０であり、ｘ２は１〜５であり、ｘ３は１〜１０である。ｘ１は１０〜６０が好ましく、２０〜５０がより好ましく、ｘ２は１〜４が好ましく、１〜３がより好ましく、ｘ３は１〜８が好ましく、１〜６がより好ましい。
【００３３】
本発明の組成物は、上記した化合物（Ａ）を分散又は溶解する溶剤を含んでいる。このような溶剤としては、フッ素系溶剤が挙げられ、中でも例えばフッ素化エーテル系溶剤、フッ素化アミン系溶剤、フッ素化芳香族系溶剤を用いることができ、噴霧塗布後の残留性の観点から、特に沸点が１００℃以上であることが好ましい。フッ素化エーテル系溶剤としては、フルオロアルキル（特に炭素数２〜６のパーフルオロアルキル基）−アルキル（特にメチル基又はエチル基）エーテルなどのハイドロフルオロエーテルが好ましく、例えば下記式（Ｆ−１）又は（Ｆ−２）で表されるエチルノナフルオロブチルエーテル又はエチルノナフルオロイソブチルエーテルが挙げられる。エチルノナフルオロブチルエーテル又はエチルノナフルオロイソブチルエーテルとしては、例えばＮｏｖｅｃ（登録商標）７２００（３Ｍ社製、、分子量約２６４、沸点７６℃）が挙げられる。フッ素化アミン系溶剤としては、アンモニアの水素原子の少なくとも１つがフルオロアルキル基で置換されたアミンが好ましく、アンモニアの全ての水素原子がフルオロアルキル基（特にパーフルオロアルキル基）で置換された第三級アミンが好ましく、具体的には下記式（Ｆ−３）で表されるＮ，Ｎ−ビス（ヘプタフルオロプロピル）（ヘプタフルオロプロピル）アミンが挙げられ、フロリナート（登録商標）ＦＣ−３２８３（分子量約５２１、沸点１２８℃）がこれに該当する。フッ素化芳香族系溶剤としては、下記式（Ｆ−４）で表される１，３−ビス（トリフルオロメチルベンゼン）が挙げられる。
【００３４】
【化４】
2017201005.tif 000005
【００３５】
【化５】
2017201005.tif 000006
【００３６】
【化６】
2017201005.tif 000007
【００３７】
【化７】
2017201005.tif 000008
【００３８】
フッ素系溶剤としては、上記の他、アサヒクリンＡＫ２２５（旭ガラス社製）などのハイドロクロロフルオロカーボン、アサヒクリンＡＣ２０００（旭ガラス社製）などのハイドロフルオロカーボンなどを用いることができる。
【００３９】
本発明の組成物における化合物（Ａ）の含有量は、０．０１質量％以上である。このようにすることによって、得られる皮膜の撥水撥油性及び耐摩耗性を高めることができる。化合物（Ａ）の含有量は、０．０３質量％以上が好ましく、より好ましくは０．０５質量％以上である。化合物（Ａ）の含有量は０．２質量％以下であり、好ましくは０．１７質量％以下であり、より好ましくは０．１５質量％以下であり、さらに０．０８質量％以下である。
【００４０】
本発明の組成物は、更に、フルオロアルキルシラン（Ｂ１）及び加水分解性シランオリゴマー（Ｂ２）の少なくとも１種を含んでいてもよい。これらを含むことによって、得られる皮膜の耐摩耗性を更に向上できる。
【００４１】
上記（Ｂ１）のフルオロアルキルシランは、該フルオロアルキルシランのケイ素原子に加水分解性基が結合した化合物であることが好ましい。該フルオロアルキルシランのフルオロアルキル基は、フルオロアルキル基を末端に有する基が好ましく、特に末端がトリフルオロメチル基などのパーフルオロアルキル基である基が好ましい。フルオロアルキル基としては、例えば、フルオロメチル基、フルオロエチル基、フルオロプロピル基、フルオロブチル基、フルオロペンチル基、フルオロヘキシル基、フルオロへプチル基、フルオロオクチル基、フルオロノニル基、フルオロデシル基、フルオロウンデシル基、フルオロドデシル基などの炭素数が１〜１２のフルオロアルキル基が挙げられる。
【００４２】
前記（Ｂ１）のフルオロアルキルシランのケイ素原子に加水分解性基が結合している場合、該加水分解性基としては、化合物（Ａ）で例示した加水分解性基と同様のものが挙げられ、好ましい加水分解性基は、アルコキシ基、及びハロゲン原子であり、特にメトキシ基、エトキシ基、又は塩素原子が好ましい。加水分解性基が複数個存在する場合は同一であっても異なっていてもよいが、同一であることが好ましい。
【００４３】
ケイ素原子に結合するフルオロアルキル基と加水分解性基との合計数は、４であることが好ましく、この場合、フルオロアルキル基の数が３で加水分解性基の数が１、フルオロアルキル基及び加水分解性基の数が共に２、フルオロアルキル基の数が１で加水分解性基の数が３のいずれであってもよいが、フルオロアルキル基の数が１で加水分解性基の数が３であることが好ましい。ケイ素原子に結合するフルオロアルキル基と加水分解性基との合計数は、２または３（特に３）であってもよく、３以下の場合、残りの結合手には、例えば、アルキル基（特に炭素数が１〜４のアルキル基）、Ｈ、シアノ基などが結合できる。
【００４４】
フルオロアルキル基と加水分解性基の組み合わせは特に限定されず、後述する式（Ｂ１）を包含するものや、包含しないもののいずれであってもよいが、好ましくは、フルオロアルキル基とアルコキシ基の組み合わせ（フルオロアルキルアルコキシシランなど。特にフルオロアルキルトリアルコキシシランなど）、フルオロアルキル基とハロゲン原子の組み合わせ（フルオロアルキルハロシランなど。特にフルオロアルキルトリハロシラン）が挙げられる。
【００４５】
上記（Ｂ１）のフルオロアルキルシランとしては、合成の簡便さから下記式（Ｂ１）で表される化合物であることが更に好ましい。
【００４６】
【化８】
2017201005.tif 000009
【００４７】
上記式（Ｂ１）中、
Ｒｆ3はそれぞれ独立してフッ素原子または１個以上のフッ素原子に置換された炭素数１〜２０のアルキル基を表し、
Ｒ3はそれぞれ独立して、水素原子または低級アルキル基を表し、
Ｒ4はそれぞれ独立して、炭素数１〜２０のアルキル基を表し、
Ａはそれぞれ独立して、−Ｏ−、−ＣＯＯ−、−ＯＣＯ−、−ＮＲ−、−ＮＲＣＯ−、及び−ＣＯＮＲ−のいずれか（Ｒは水素原子、低級アルキル基、または低級含フッ素アルキル基を表す）を表し、
Ｂはそれぞれ独立して、加水分解性基を表し、
ａ２、ｂ２、ｃ２、ｄ２、ｅ２はそれぞれ独立して０以上１００以下の整数であって、
ａ２、ｂ２、ｃ２、ｄ２、ｅ２を付して括弧でくくられた各繰り返し単位の順序は、少なくとも一部でフルオロアルキルシリル基を形成する順序で並ぶ限り、式中において任意であり、
ａ２、ｂ２、ｃ２、ｄ２、ｅ２の合計値は１００以下であり、
ｍは１以上３以下の整数である。
上記式（Ｂ１）中、低級とは、炭素数が１〜４であることを意味する。
【００４８】
Ｒｆ3はフッ素原子又は炭素数１〜１０（より好ましくは炭素数１〜６）のパーフルオロアルキル基が好ましい。Ｒ3は水素原子又は炭素数１〜４のアルキル基であることが好ましい。Ｒ4は炭素数１〜５のアルキル基が好ましい。Ａは、−Ｏ−、−ＣＯＯ−、及び−ＯＣＯ−のいずれかが好ましい。Ｂは炭素数１〜４のアルコキシ基、又はハロゲン原子が好ましく、より好ましくはメトキシ基、エトキシ基、又は塩素原子である。ａ２は１〜３０が好ましく、１〜２５がより好ましく、１〜１０が更に好ましく、１〜５が特に好ましく、最も好ましくは１〜２である。ｂ２は０〜１５が好ましく、より好ましくは０〜１０である。ｃ２は０〜５が好ましく、より好ましくは０〜２である。ｄ２は０〜４が好ましく、より好ましくは０〜２である。ｅ２は０〜４が好ましく、より好ましくは０〜２である。ｍは２〜３が好ましく、３がより好ましい。ａ２、ｂ２、ｃ２、ｄ２、ｅ２の合計値は３以上が好ましく、５以上がより好ましく、また８０以下が好ましく、より好ましくは５０以下、更に好ましくは２０以下である。
【００４９】
特に、Ｒｆ3がフッ素原子又は炭素数１〜６のパーフルオロアルキル基であり、Ｒ3が水素原子であり、Ｂがメトキシ基又はエトキシ基であると共に、ｃ２、ｄ２及びｅ２がいずれも０であり、ｍが３であり、ａ２が１〜５、ｂ２が０〜６であることが好ましい。
【００５０】
上記（Ｂ１）のフルオロアルキルシランとしては、例えばＣＦ3−Ｓｉ−（ＯＣＨ3）3、ＣjＦ2j+1−Ｓｉ−（ＯＣ2Ｈ5）3（ｊは１〜１２の整数）が挙げられ、この中で特にＣ4Ｆ9−Ｓｉ−（ＯＣ2Ｈ5）3、Ｃ6Ｆ13−Ｓｉ−（ＯＣ2Ｈ5）3、Ｃ7Ｆ15−Ｓｉ−（ＯＣ2Ｈ5）3、Ｃ8Ｆ17−Ｓｉ−（ＯＣ2Ｈ5）3が好ましい。また、ＣＦ3（ＣＨ2）2Ｓｉ（ＣＨ3）2（ＣＨ2）kＳｉＣｌ3、ＣＦ3（ＣＨ2）2Ｓｉ（ＣＨ3）2（ＣＨ2）kＳｉ（ＯＣＨ3）3、ＣＦ3（ＣＨ2）2Ｓｉ（ＣＨ3）2（ＣＨ2）kＳｉ（ＯＣ2Ｈ5）3、ＣＦ3（ＣＨ2）6Ｓｉ（ＣＨ3）2（ＣＨ2）kＳｉＣｌ3、ＣＦ3（ＣＨ2）6Ｓｉ（ＣＨ3）2（ＣＨ2）kＳｉ（ＯＣＨ3）3、ＣＦ3（ＣＨ2）6Ｓｉ（ＣＨ3）2（ＣＨ2）kＳｉ（ＯＣ2Ｈ5）3が挙げられる（ｋはいずれも５〜２０であり、好ましくは８〜１５である）。また、ＣＦ3（ＣＦ2）m−（ＣＨ2）nＳｉＣｌ3、ＣＦ3（ＣＦ2）m−（ＣＨ2）nＳｉ（ＯＣＨ3）3、ＣＦ3（ＣＦ2）m−（ＣＨ2）nＳｉ（ＯＣ2Ｈ5）3を挙げることもできる（ｍはいずれも１〜１０であり、好ましくは３〜７であり、ｎはいずれも１〜５であり、好ましくは２〜４である）。更に、ＣＦ3（ＣＦ2）p−（ＣＨ2）ｑＳｉＣＨ3Ｃｌ2、ＣＦ3（ＣＦ2）p−（ＣＨ2）qＳｉＣＨ3（ＯＣＨ3）2、ＣＦ3（ＣＦ2）p−（ＣＨ2）qＳｉＣＨ3（ＯＣ2Ｈ5）2が挙げられる（ｐはいずれも２〜１０であり、好ましくは３〜７でありｑはいずれも１〜５であり、好ましくは２〜４である）。
【００５１】
加水分解性シランオリゴマー（Ｂ２）は、２以上の加水分解性基をもつシラン化合物、好ましくは２以上（特に３）の加水分解性基と含フッ素基（特に低級の含フッ素アルキル基）を有するシラン化合物が加水分解縮合することによって生成するオリゴマーの事をいう。オリゴマーに含まれるケイ素原子の数（縮合数）は、例えば３以上であり、好ましくは５以上であり、より好ましくは７以上である。縮合数は好ましくは１５以下であり、より好ましくは１３以下であり、更に好ましくは１０以下である。
【００５２】
前記オリゴマーが有する加水分解性基としては、メトキシ基、エトキシ基、プロポキシ基、ブトキシ基などのアルコキシ基などが挙げられ、好ましくはメトキシ基、エトキシ基などである。前記オリゴマーは、これら加水分解性基の１種または２種以上を有することができ、好ましくは１種を有する。
【００５３】
加水分解性シランオリゴマー（Ｂ２）としては、下記式（Ｂ２）で表される化合物が挙げられる。
【００５４】
【化９】
2017201005.tif 000010
【００５５】
上記式（Ｂ２）中、
Ｘはそれぞれ独立して、加水分解性基、低級アルキル基、または低級含フッ素アルキル基を表し、
ｇ２は０以上１００以下の整数である。
式（Ｂ２）において、低級とは、炭素数が１〜４であることを意味する。
【００５６】
前記加水分解性基は、メトキシ基、エトキシ基、プロポキシ基、ブトキシ基などのアルコキシ基が挙げられる。Ｘのうち少なくとも１つは加水分解性基（特にエトキシ基、メトキシ基）であり、ｇ２は０以上１０以下が好ましく、より好ましくは０以上７以下である。Ｘのうち少なくとも１つが低級含フッ素アルキル基であることも好ましい。
【００５７】
加水分解性シランオリゴマーとしては、例えば、（Ｈ5Ｃ2Ｏ）3−Ｓｉ−（ＯＳｉ（ＯＣ2Ｈ5）2）4ＯＣ2Ｈ5、（Ｈ3ＣＯ）2Ｓｉ(ＣＨ2ＣＨ2ＣＦ3)−(ＯＳｉＯＣＨ3（ＣＨ2ＣＨ2ＣＦ3）)4−ＯＣＨ3などが挙げられる。
【００５８】
本発明の組成物における（Ｂ１）及び（Ｂ２）の含有量（１種の場合は単独の含有量、２種以上含む場合には合計含有量）は、０．０１〜０．５質量％であることが好ましく、より好ましくは０．０１〜０．２質量％であり、さらに好ましくは０．０１〜０．０５質量％である。
【００５９】
化合物（Ｂ１）及び（Ｂ２）の合計含有量に対する化合物（Ａ）の質量比は、例えば０．８〜２．０であり、好ましくは１．０〜１．８である。
【００６０】
本発明の組成物は、さらにシラノール縮合触媒を含んでいてもよい。シラノール縮合触媒としては、塩酸、硝酸などの無機酸、酢酸などの有機酸、チタン錯体（たとえば、松本ファインケミカル製、オルガチクスＴＣ−７５０など）や錫錯体などの金属錯体や金属アルコキシドなどがあげられる。シラノール縮合触媒の量は、例えば、０．００００１〜０．１質量％、好ましくは、０．００００２〜０．０１質量％、さらに好ましくは０．０００５〜０．００１質量％である。
【００６１】
本発明の組成物は、本発明の効果を阻害しない範囲で、酸化防止剤、防錆剤、紫外線吸収剤、光安定剤、防カビ剤、抗菌剤、生物付着防止剤、消臭剤、顔料、難燃剤、帯電防止剤等、各種の添加剤を含有していてもよい。
【００６２】
酸化防止剤としては、以下のフェノール系酸化防止剤、硫黄系酸化防止剤、リン系酸化防止剤、ヒンダードアミン系酸化防止剤が例示できる。
【００６３】
例えば、ｎ−オクタデシル−３−（４−ヒドロキシ−３，５−ジ−ｔ−ブチルフェニル）プロピオネート、２，６−ジ−ｔ−ブチル−４−メチルフェノール、２，２−チオ−ジエチレン−ビス−[３−（３，５−ジ−ｔ−ブチル−４−ヒドロキシフェニル）プロピオネート]、トリ−エチレングリコール−ビス−[３−（３−ｔ−ブチル−５−メチル−４−ヒドロキシフェニル）プロピオネート]、３，９−ビス[２−｛３−（３−ｔ−ブチル−４−ヒドロキシ−５−メチルフェニル）プロピオニルオキシ｝−１，１−ジメチルエチル]−２，４，８，１０−テトラオキサスピロ[５・５]ウンデカン、テトラキス{３−（３，５−ジ−ｔ−ブチル−４−ヒドロキシフェニル）−プロピオン酸}ペンタエリスリチル  エステル、２−ｔ−ブチル−６−（３−ｔ−ブチル−２−ヒドロキシ−５−メチルベンジル）−４−メチルフェニル  アクリレート、２−[１−（２−ヒドロキシ−３，５−ジ−ｔ−ペンチルフェニル）エチル]−４，６−ジ−ｔ−ペンチルフェニル  アクリレート、１，３，５−トリメチル−２，４，６−トリス（３，５−ジ−ｔ−ブチル−４−ヒドロキシベンジル）ベンゼン、トリス（３，５−ジ−ｔ−ブチル４−ヒドロキシベンジル）イソシアヌレート、１，３，５−トリス（４−ｔ−ブチル−３−ヒドロキシ−２，６−ジメチルベンジル）−１，３，５−トリアジン−２，４，６−（１Ｈ、３Ｈ、５Ｈ）−トリオン、２，２’−メチレンビス（６−ｔ−ブチル−４−メチルフェノール）、４，４’−ブチリデンビス  （６−ｔ−ブチル−３−メチルフェノール）、４，４’−チオビス（６−ｔ−ブチル−３−メチルフェノール）等のフェノール系酸化防止剤。
【００６４】
例えば、３，３’−チオジプロピオン酸  ジ−ｎ−ドデシル  エステル、３，３’−チオジプロピオン酸  ジ−ｎ−テトラデシル  エステル、３，３’−チオジプロピオン酸  ジ−ｎ−オクタデシル  エステル、テトラキス（３−ドデシルチオプロピオン酸）ペンタエリスリチル  エステル等の硫黄系酸化防止剤。
【００６５】
例えば、トリス（２，４−ジ−ｔ−ブチルフェニル）ホスファイト、ビス（２，４−ジ−ｔ−ブチルフェニル）ペンタエリスリトール  ジホスファイト、ビス（２，６−ジ−ｔ−ブチル−４−メチルフェニル）ペンタエリスリトール  ジホスファイト、ビス（２，４−ジ−クミルフェニル）ペンタエリスリトール  ジホスファイト、テトラキス（２，４−ジ−ｔ−ブチルフェニル）−４，４’−ビフェニレン  ジホスフォナイト、ビス−[２，４−ジ−ｔ−ブチル，（６−メチル）フェニル]エチル  ホスファイト等のリン系酸化防止剤。
【００６６】
例えば、セバシン酸  ビス（２，２，６，６−テトラメチル−４−ピペリジル）エステル（融点８１〜８６℃）、２，２，６，６−テトラメチル−４−ピペリジル  メタクリレート（融点５８℃）、ポリ［｛６−（１，１，３，３、−テトラメチルブチル）アミノ−１，３，５−トリアジン−２，４−ジイル｝｛（２，２，６，６−テトラメチル−４−ピペリジル）イミノ｝−１，６−ヘキサメチレン｛（２，２，６，６−テトラメチル−４−ピペリジル）イミノ｝］等のヒンダードアミン系酸化防止剤。
【００６７】
また、防錆剤としては、例えば、アルカノールアミン、第四アンモニウム塩、アルカンチオール、イミダゾリン、メタバナジン酸ナトリウム、クエン酸ビスマス、フェノール誘導体、ポリアルケニルアミン、アルキルイミダゾリン誘導体、シアノアルキルアミン、カルボン酸アミド、アルキレンジアミン、ピリミジンおよびこれらのカルボン酸、ナフテン酸、スルホン酸複合体、亜硝酸カルシウム、アルキルアミンとエステル、ポリアルコール、ポリフェノール、アルカノールアミン、モリブデン酸ナトリウム、タングステン酸ナトリウム、亜硝酸ナトリウム、ホスホン酸ナトリウム、クロム酸ナトリウム、ケイ酸ナトリウム、ゼラチン、カルボン酸のポリマー、脂肪族および芳香族アミンとジアミン、エトキシ化アミン、イミダゾール、ベンズイミダゾール、ニトロ化合物、ホルムアルデヒド、アセチレンアルコール、脂肪族および芳香族チオールとスルフィド、スルホキシド、チオ尿素、アセチレンアルコール、２−メルカプトベンズイミダゾール、アミン又は第四アンモニウム塩＋ハロゲンイオン、アセチレンチオールおよびスルフィド、ジベンジルスルホキシド、アルキルアミン＋ヨウ化カリウム、亜硝酸ジシクロヘキシルアミン、安息香酸シクロヘキシルアミン、ベンゾトリアゾール、タンニン＋リン酸ナトリウム、トリエタノールアミン＋ラウリルサルコシン＋ベンゾトリアゾール、アルキルアミン＋ベンゾトリアゾール＋亜硝酸ナトリウム＋リン酸ナトリウム等の防錆剤を例示できる。
【００６８】
紫外線吸収剤／光安定剤としては、例えば、２−（５−メチル−２−ヒドロキシフェニル）ベンゾトリアゾール、２−［２−ヒドロキシ−３，５−ビス（α，α−ジメチルベンジル）フェニル］−２Ｈ−ベンゾトリアゾール、２−（３−ｔ−ブチル−５−メチル−２−ヒドロキシフェニル）−５−クロロベンゾトリアゾール、２−（２’−ヒドロキシ−５’−ｔ−オクチルフェニル）ベンゾトリアゾール、メチル−３−［３−ｔ−ブチル−５−（２Ｈ−ベンゾトリアゾール−２−イル）−４−ヒドロキシフェニル］プロピオネート−ポリエチレングリコール（分子量約３００）との縮合物、ヒドロキシフェニルベンゾトリアゾール誘導体、２−（４，６−ジフェニル−１，３，５−トリアジン−２−イル）−５［（ヘキシル）オキシ］−フェノール、２−エトキシ−２’−エチル−オキサリック酸ビスアニリド等の紫外線吸収剤／光安定剤が挙げられる。
【００６９】
防カビ剤／抗菌剤としては、例えば、２−（４−チアゾリル）ベンツイミダゾール、ソルビン酸、１，２−ベンズイソチアゾリン−３オン、（２−ピリジルチオ−１−オキシド）ナトリウム、デヒドロ酢酸、２−メチル−５−クロロ−４−イソチアゾロン錯体、２，４，５，６−テトラクロロフタロニトリル、２−ベンズイミダゾールカルバミン酸メチル、１−（ブチルカルバモイル）−２−ベンズイミダゾールカルバミン酸メチル、モノあるいはジブロモシアノアセトアミド類、１，２−ジブロモ−２，４−ジシアノブタン、１，１−ジブロモ−１−ニトロプロパノールおよび１，１−ジブロモ−１−ニトロ−２−アセトキシプロパン等の防カビ剤／抗菌剤を含有してもよい。
【００７０】
生物付着防止剤としては、例えば、テトラメチルチウラムジサルファイド、ビス（Ｎ，Ｎ−ジメチルジチオカルバミン酸）亜鉛、３−（３，４−ジクロロフェニル）−１，１−ジメチルウレア、ジクロロ−Ｎ−（（ジメチルアミノ）スルフォニル）フルオロ−Ｎ−（Ｐ−トリル）メタンスルフェンアミド、ピリジン−トリフェニルボラン、Ｎ，Ｎ−ジメチル−Ｎ’−フェニル−Ｎ’−（フルオロジクロロメチルチオ）スルファミド、チオシアン酸第一銅（１）、酸化第一銅、テトラブチルチウラムジサルファイド、２，４，５，６−テトラクロロイソフタロニトリル、ジンクエチレンビスジチオカーバーメート、２，３，５，６−テトラクロロ−４−（メチルスルホニル）ピリジン、Ｎ−（２，４，６−トリクロロフェニル）マレイミド、ビス（２−ピリジンチオール−１−オキシド）亜鉛塩、ビス（２−ピリジンチオール−１−オキシド）銅塩、２−メチルチオ−４−ｔ−ブチルアミノ−６−シクロプロピルアミノ−ｓ−トリアジン、４，５−ジクロロ−２−ｎ−オクチル−４−イソチアゾリン−３−オン、フラノン類、アルキルピリジン化合物、グラミン系化合物、イソニトリル化合物等の生物付着防止剤を例示できる。
【００７１】
消臭剤としては、例えば、乳酸、コハク酸、リンゴ酸、クエン酸、マレイン酸、マロン酸、エチレンジアミンポリ酢酸、アルカン-１，２−ジカルボン酸、アルケン−１，２−ジカルボン酸、シクロアルカン−１，２−ジカルボン酸、シクロアルケン−１，２−ジカルボン酸、ナフタレンスルホン酸等の有機酸類；ウンデシレン酸亜鉛、２−エチルヘキサン酸亜鉛、リシノール酸亜鉛等の脂肪酸金属類；酸化鉄、硫酸鉄、酸化亜鉛、硫酸亜鉛、塩化亜鉛、酸化銀、酸化銅、金属（鉄、銅等）クロロフィリンナトリウム、金属（鉄、銅、コバルト等）フタロシアニン、金属（鉄、銅、コバルト等）テトラスルホン酸フタロシアニン、二酸化チタン、可視光応答型二酸化チタン（窒素ドープ型など）等の金属化合物；α-、β-、又はγ-シクロデキストリン、そのメチル誘導体、ヒドロキシプロピル誘導体、グルコシル誘導体、マルトシル誘導体等のシクロデキストリン類；多孔メタクリル酸ポリマー、多孔アクリル酸ポリマー等のアクリル酸系ポリマー、多孔ジビニルベンゼンポリマー、多孔スチレン−ジビニルベンゼン−ビニルピリジンポリマー、多孔ジビニルベンゼン−ビニルピリジンポリマー等の芳香族系ポリマー、それらの共重合体及びキチン、キトサン、活性炭、シリカゲル、活性アルミナ、ゼオライト、セラミック等の多孔質体等の消臭剤が例示できる。
【００７２】
顔料としては、例えば、カーボンブラック、酸化チタン、フタロシアニン系顔料、キナクリドン系顔料、イソインドリノン系顔料、ペリレン又はペリノン系顔料、キノフタロン系顔料、ジケトピロロ−ピロール系顔料、ジオキサジン系顔料、ジスアゾ縮合系顔料やベンズイミダゾロン系顔料等の顔料が挙げられる。
【００７３】
難燃剤としては、例えば、デカブロモビフェニル、三酸化アンチモン、リン系難燃剤、水酸化アルミニウム等の難燃剤を含有できる。
【００７４】
帯電防止剤としては、例えば、４級アンモニウム塩型のカチオン界面活性剤、ベタイン型の両性界面活性剤、リン酸アルキル型のアニオン界面活性剤、第１級アミン塩、第２級アミン塩、第３級アミン塩、第４級アミン塩やピリジン誘導体等のカチオン界面活性剤、硫酸化油、石鹸、硫酸化エステル油、硫酸化アミド油、オレフィンの硫酸化エステル塩類、脂肪アルコール硫酸エステル塩類、アルキル硫酸エステル塩、脂肪酸エチルスルホン酸塩、アルキルナフタレンスルホン酸塩、アルキルベンゼンスルホン酸塩、琥珀酸エステルスルホン酸塩や燐酸エステル塩等のアニオン界面活性剤、多価アルコールの部分的脂肪酸エステル、脂肪アルコールのエチレンオキサイド付加物、脂肪酸のエチレンオキサイド付加物、脂肪アミノ又は脂肪酸アミドのエチレンオキサイド付加物、アルキルフェノールのエチレンオキサイド付加物、多価アルコールの部分的脂肪酸エステルのエチレンオキサイド付加物やポリエチレングリコール等のノニオン界面活性剤、カルボン酸誘導体やイミダゾリン誘導体等の両性界面活性剤等の帯電防止剤を例示できる。
【００７５】
本発明の組成物が各種の添加剤を含む場合、各種の添加剤の含有量としては、例えば、本発明の組成物の全重量に対して、０．０１〜７０質量％、好ましくは０．０５〜５０質量％、より好ましくは０．１〜３０質量％、さらに好ましくは０．５〜５質量％である。
【００７６】
滑剤、充填剤、可塑剤、核剤、アンチブロッキング剤、発泡剤、乳化剤、光沢剤、結着剤等も本発明の組成物に含有されていてもよい。
【００７７】
上記本発明の組成物の粘度は、２５℃における粘度を０．０１〜１００ｍＰａ・ｓとすることが好ましく、０．１〜１０ｍＰａ・ｓとすることがより好ましい。このような粘度とすることで、噴霧塗布したときに、程度な粒子径で拡散させることができる。
【００７８】
上記した本発明の組成物は、手動式で小さな開口部を持つノズルに、決まった流量及び圧力で液体を送り込み、細かい粒子を噴射する噴霧塗布に適しており、本発明は上記組成物を塗布する防汚方法も包含する。本発明の組成物を被処理物に噴霧塗布し、空気中で静置することで又は加温乾燥（例えば１２０〜１８０℃で１０分〜６０分）することで、被処理物上に皮膜を形成できる。噴霧塗布によって得られる皮膜の膜厚は例えば３〜２０ｎｍ程度であり、好ましくは４〜１０ｎｍ程度である。本発明の組成物は、被処理物にそのまま噴霧塗布してもよいし、前処理が可能な被処理物については、塗布面を前処理してから組成物を噴霧塗布することも好ましい。前処理としては、例えば８〜１２質量％水酸化ナトリウム水溶液に被処理物を浸し、１５〜２５分間の超音波洗浄を行った後、純水ですすぎ洗いをし、表面に水分が残らないように十分に乾燥させる処理が挙げられる。
【００７９】
被処理物には予め易接着処理を施しておいてもよい。易接着処理としては、コロナ処理、プラズマ処理、紫外線処理等の親水化処理が挙げられる。また、樹脂、シランカップリング剤、テトラアルコキシシラン等によるプライマー処理を用いてもよい。
【００８０】
プライマー層としては、下記式（Ｐ１）で表される化合物および／またはその部分加水分解縮合物からなる（Ｅ）成分を含む下地層形成用組成物を用いて形成された層が好ましい。
【００８１】
Ｓｉ（Ｘ2）4  ・・・（Ｐ１）
（ただし、式（Ｐ１）中、Ｘ2はそれぞれ独立して、ハロゲン原子、アルコキシ基またはイソシアネート基を示す。）
【００８２】
上記式（Ｐ１）中、Ｘ2は、塩素原子、炭素原子数１〜４のアルコキシ基またはイソシアネート基であることが好ましく、さらに４個のＸ2が同一であることが好ましい。
【００８３】
このような式（Ｐ１）で示される化合物として、具体的には、Ｓｉ（ＮＣＯ）4、Ｓｉ（ＯＣＨ3）4、Ｓｉ（ＯＣ2Ｈ5）4等が好ましく用いられる。（Ｅ）成分は、１種を単独で用いてもよく、２種以上を併用してもよい。
【００８４】
プライマー層形成用組成物に含まれる（Ｅ）成分は、上記式（Ｐ１）で表される化合物の部分加水分解縮合物であってもよい。上記式（Ｐ１）で表される化合物の部分加水分解縮合物は、酸や塩基触媒を用いた一般的な加水分解縮合方法を適用することで得ることができる。ただし、部分加水分解縮合物の縮合度（多量化度）は、生成物が溶媒に溶解する程度である必要がある。（Ｅ）成分としては、上記式（Ｐ１）で表される化合物であっても、上記式（Ｐ１）で表される化合物の部分加水分解縮合物であってもよく、上記式（Ｐ１）で表される化合物とその部分加水分解縮合物との混合物、例えば、未反応の上記式（Ｐ１）で表される化合物が含まれる該化合物の部分加水分解縮合物であってもよい。なお、上記式（Ｐ１）で表される化合物やその部分加水分解縮合物としては市販品があり、本発明にはこのような市販品を用いることが可能である。
【００８５】
また、下地層形成用組成物は、上記（Ｅ）成分と、下記式（Ｐ２）で表わされる化合物（化合物（Ｐ２）という場合がある）および／またはその部分加水分解縮合物からなる（Ｆ）成分とを含む、もしくは、上記（Ｅ）成分と上記（Ｆ）成分の部分加水分解縮合物（ただし、上記（Ｅ）成分および／または上記化合物（Ｐ２）を含んでもよい）を含む組成物であってもよい。
【００８６】
（Ｘ3）3Ｓｉ−（ＣＨ2）p−Ｓｉ（Ｘ3）3    ・・・（Ｐ２）
（ただし、式（Ｐ２）中、Ｘ3はそれぞれ独立して加水分解性基または水酸基を示し、ｐは１〜８の整数である。）
【００８７】
式（Ｐ２）で表される化合物は、２価有機基を挟んで両末端に加水分解性シリル基またはシラノール基を有する化合物である。
【００８８】
式（Ｐ２）中、Ｘ3で示される加水分解性基としては、上記Ｘ2と同様の基または原子が挙げられる。上記式（Ｐ２）で表される化合物の安定性と加水分解のし易さとのバランスの点から、Ｘ3としては、アルコキシ基およびイソシアネート基が好ましく、アルコキシ基が特に好ましい。アルコキシ基としては、炭素原子数１〜４のアルコキシ基が好ましく、メトキシ基またはエトキシ基がより好ましい。これらは、製造上の目的、用途等に応じて適宜選択され用いられる。式（Ｐ２）中に複数個存在するＸ3は同じ基でも異なる基でもよく、同じ基であることが入手しやすさの点で好ましい。
【００８９】
式（Ｐ２）で表される化合物として、具体的には、（ＣＨ3Ｏ）3ＳｉＣＨ2ＣＨ2Ｓｉ（ＯＣＨ3）3、（ＯＣＮ）3ＳｉＣＨ2ＣＨ2Ｓｉ（ＮＣＯ）3、Ｃｌ3ＳｉＣＨ2ＣＨ2ＳｉＣｌ3、（Ｃ2Ｈ5Ｏ）3ＳｉＣＨ2ＣＨ2Ｓｉ（ＯＣ2Ｈ5）3、（ＣＨ3Ｏ）3ＳｉＣＨ2ＣＨ2ＣＨ2ＣＨ2ＣＨ2ＣＨ2Ｓｉ（ＯＣＨ3）3等が挙げられる。（Ｆ）成分は、１種を単独で用いてもよく、２種以上を併用してもよい。
【００９０】
プライマー層形成用組成物に含まれる成分は、式（Ｐ２）で表される化合物の部分加水分解縮合物であってもよい。式（Ｐ２）で表される化合物の部分加水分解縮合物は、式（Ｐ１）で表される化合物の部分加水分解縮合物の製造において説明したのと同様の方法で得ることができる。部分加水分解縮合物の縮合度（多量化度）は、生成物が溶媒に溶解する程度である必要がある。（Ｆ）成分としては、式（Ｐ２）で表される化合物であっても、式（Ｐ２）で表される化合物の部分加水分解縮合物であってもよく、式（Ｐ２）で表される化合物とその部分加水分解縮合物との混合物、例えば、未反応の式（Ｐ２）で表される化合物が含まれる該化合物の部分加水分解縮合物であってもよい。なお、上記式（Ｐ２）で示される化合物やその部分加水分解縮合物としては市販品があり、本発明にはこのような市販品を用いることが可能である。
【００９１】
また、下地層には、上記式（Ｐ１）と同様のケイ素を主成分とする酸化膜を得ることができる、各種ポリシラザンを用いてもよい。
【００９２】
プライマー層形成用組成物は、通常、層構成成分となる固形分の他に、経済性、作業性、得られるプライマー層の厚さ制御のしやすさ等を考慮して、有機溶剤を含む。有機溶剤は、プライマー層形成用組成物が含有する固形分を溶解するものであれば特に制限されない。有機溶剤としては、本発明の組成物に用いられる溶剤と同様の化合物が挙げられる。有機溶剤は１種に限定されず、極性、蒸発速度等の異なる２種以上の溶剤を混合して使用してもよい。プライマー層形成用組成物が、部分加水分解縮合物や部分加水分解共縮合物を含有する場合、これらを製造するために使用した溶媒を含んでもよい。
【００９３】
さらに、プライマー層形成用組成物においては、部分加水分解縮合物や部分加水分解共縮合物を含まないものであっても、加水分解共縮合反応を促進させるために、部分加水分解縮合の反応において一般的に使用されるのと同様の酸触媒等の触媒を配合しておくことも好ましい。部分加水分解縮合物や部分加水分解共縮合物を含む場合であっても、それらの製造に使用した触媒が組成物中に残存していない場合は、触媒を配合することが好ましい。下地層形成用組成物は、上記含有成分が加水分解縮合反応や加水分解共縮合反応するための水を含んでいてもよい。
【００９４】
プライマー層形成用組成物を用いて下地層を形成する方法としては、オルガノシラン化合物系の表面処理剤における公知の方法を用いることが可能である。例えば、はけ塗り、流し塗り、回転塗布、浸漬塗布、スキージ塗布、スプレー塗布、手塗り等の方法で下地層形成用組成物を基体の表面に塗布し、大気中または窒素雰囲気中において、必要に応じて乾燥した後、硬化させることで、下地層を形成できる。硬化の条件は、用いる組成物の種類、濃度等により適宜制御される。なお、プライマー層形成用組成物の硬化は、撥水膜形成用組成物の硬化と同時に行ってもよい。
【００９５】
プライマー層の厚さは、その上に形成される透明皮膜に耐湿性を付与できる他、基板との密着性を付与でき、また基板からのアルカリ等をバリアできる厚さであれば特に限定されない。
【００９６】
本発明の組成物により得られる皮膜では、パーフルオロポリエーテル構造を有する１価の基（構造（Ａ））が、好ましくは金属原子及び／または適当な連結基を介して被処理物と結合している。該金属原子としてはケイ素原子が挙げられ、連結基としてはアルキレン基、芳香族炭化水素基などの炭化水素基、（ポリ）アルキレングリコール基、又はこれらの水素原子の一部がフッ素原子に置換された基、及びこれらが適当に連結した基などが挙げられる。連結基の炭素数は、例えば１以上、２０以下であり、好ましくは２以上、１０以下である。なお、一つの連結基には複数の金属原子が結合してもよく、一つの連結基に複数のパーフルオロポリエーテル構造を有する１価の基が結合してもよい。金属原子に結合する、パーフルオロポリエーテル構造を有する１価の基の数は、１つ以上であればよく、２または３であってもよいが、１または２であるのが好ましく、１であるのが特に好ましい。
【００９７】
この中でも特に、皮膜がポリシロキサン骨格を有し、構造（Ａ）が、前記連結基なしで、ポリシロキサン骨格のケイ素原子に直接結合していることが好ましく、ケイ素原子と治具は、−Ｏ−結合などを介して結合していてもよい。
【００９８】
上記構造（Ａ１）は、直鎖状であってもよいし、側鎖を有していてもよく、例えば下記式（Ａ１c）で表される。
【化１０】
2017201005.tif 000011
【００９９】
上記式（Ａ１c）中、Ｒｆ1、Ｒｆ2、Ｒ1、Ｇ、Ｙ、Ｚ、ａ１〜ｇ１は、いずれも上記式（Ａ１）中のこれらと同じである。
【０１００】
化合物（Ｂ１）に由来する構造（Ｂ１）はフルオロアルキル基であり、特に皮膜がポリシロキサン骨格を有しており、フルオロアルキル基がポリシロキサン骨格のケイ素原子のうち、構造（Ａ１）が結合していないケイ素原子に結合していることが好ましい。
【０１０１】
上記フルオロアルキル基としては、例えば、フルオロメチル基、フルオロエチル基、フルオロプロピル基、フルオロブチル基、フルオロペンチル基、フルオロヘキシル基、フルオロへプチル基、フルオロオクチル基、フルオロノニル基、フルオロデシル基、フルオロウンデシル基、フルオロドデシル基などの炭素数が１〜１２のフルオロアルキル基が挙げられる。
【０１０２】
構造（Ｂ１）としては、例えば下記式（Ｂ１c）が挙げられる。
【０１０３】
【化１１】
2017201005.tif 000012
【０１０４】
上記式（Ｂ１c）中、Ｒｆ3、Ｒ3、Ａ、ａ２〜ｅ２はいずれも、上記式（Ｂ１）中のこれらと同じである。
【０１０５】
また、化合物（Ｂ２）に由来する構造（Ｂ２）は、加水分解性シランオリゴマー残基であり、加水分解性シランオリゴマー残基は、２つ以上の加水分解性基を持つ化合物、好ましくは２以上（特に３）の加水分解性基と含フッ素基（特に低級の含フッ素アルキル基）を有するシラン化合物が加水分解縮合することによって生成するオリゴマーの一つのアルコキシ基が結合手（−Ｏ−）に変化した基のことを言う。オリゴマー残基に含まれるケイ素原子の数（縮合数）は、例えば３以上であり、好ましくは５以上であり、より好ましくは７以上である。縮合数は好ましくは１５以下であり、より好ましくは１３以下であり、更に好ましくは１０以下である。
【０１０６】
前記オリゴマー残基がアルコキシ基を有している場合、そのアルコキシ基はメトキシ基、エトキシ基、プロポキシ基、ブトキシ基などが挙げられ、好ましくはメトキシ基、エトキシ基などである。前記オリゴマー残基は、これらアルコキシ基の１種または２種以上を有することができ、好ましくは１種を有する。
【０１０７】
構造（Ｂ２）としては、例えば下記式（Ｂ２c）が挙げられる。
【０１０８】
【化１２】
2017201005.tif 000013
【０１０９】
上記式（Ｂ２c）中、Ｘ及びｇ２は、いずれも、上記式（Ｂ２）中のこれらと同じである。
【０１１０】
本発明の組成物により得られる皮膜は、撥水・撥油性を有すると共に、耐摩耗性に優れている。例えば、本発明の透明皮膜は、水滴量３．０μｌでθ／２法により測定した接触角が通常１０５°以上、好ましくは１１０°以上、より好ましくは１１５°以上であり、上限は限定されないが、例えば１３０°以下である。
【０１１１】
本発明では、金属面、セラミック面、樹脂面、又はセメント硬化物面を有する被処理物の、これら金属面、セラミック面、樹脂面、又はセメント硬化物面に前記組成物を噴霧塗布することが好ましい。このような面に塗布することで、良好な撥水撥油性及び耐摩耗性を発揮できる。
【０１１２】
金属面の金属としては、鉄、シリコン、アルミニウム、銅、亜鉛等の金属、これら金属を含む合金などが挙げられる。セラミックとしては、酸化物系、水酸化物系、炭化物系、炭酸塩系、窒化物系、ハロゲン化物系、リン酸塩系。樹脂面としては、プラスチック面、樹脂塗装面や、繊維強化プラスチック面などが挙げられ、樹脂としてはアクリル樹脂、ポリカーボネート樹脂、ポリエステル樹脂、スチレン樹脂、アクリルースチレン共重合樹脂、セルロース樹脂、ポリオレフィン樹脂、ポリビニルアルコール等の熱可塑性樹脂；フェノール樹脂、ユリア樹脂、メラミン樹脂、エポキシ樹脂、不飽和ポリエステル、シリコーン樹脂、ウレタン樹脂等の熱硬化性樹脂等が挙げられる。セメント硬化物面としては、モルタル面、コンクリート面などが挙げられる。中でも、金属面、樹脂面に塗布するのが好ましく、鉄合金（特にステンレス）が特に好ましい。
【０１１３】
本発明の組成物は、既設の工場内など被処理物の設置現場で噴霧塗布することができ、被処理物の表面を簡便に撥水撥油コーティングすることが可能である。
【実施例】
【０１１４】
以下、実施例を挙げて本発明をより具体的に説明する。本発明は以下の実施例によって制限を受けるものではなく、前記、後記の趣旨に適合し得る範囲で適当に変更を加えて実施することも勿論可能であり、それらはいずれも本発明の技術的範囲に包含される。
【０１１５】
実施例及び比較例で得られた皮膜は下記の方法により測定した。
【０１１６】
（１）接触角の測定
接触角測定装置（協和界面科学社製  ＤＭ７００）を用い、液滴法（解析方法：θ／２法）で液量：３μＬにて、皮膜表面の水の接触角を測定した。
【０１１７】
（２）耐摩耗性評価
消しゴム付きＨＢ鉛筆（三菱鉛筆社）を備えたスクラッチ装置を用い、消しゴムが皮膜表面に接した状態で、５００ｇの荷重をかけて４０ｒ／ｍｉｎでサンプルを動かすことによって摩耗試験を行った。摩耗回数１００回ごとに接触角を測定し、摩耗試験後の接触角が初めて１００°以下となるまでの回数を測定した。
【０１１８】
実施例１
特開２０１４−１５６０９号公報の合成例１、２に記載の方法により、下記式（１）で表される化合物ａ（数平均分子量約８０００、官能基の数は６〜１８の整数）を合成した。なお官能基の数は、合成した化合物ａのＮＭＲスペクトルから算出した値とした。
【０１１９】
【化１３】
2017201005.tif 000014
【０１２０】
上記式（１）において、ｎは４３であり、ｍは２〜６の整数である。
【０１２１】
化合物（Ａ）として上記式（１）で表される化合物ａ、溶剤としてＦＣ−３２８３（フロリナート、３Ｍ社製）を混合し、室温で攪拌して、組成物を得た。該組成物中、化合物ａの比率は０．０８質量％である。得られた組成物を、前処理を行ったＳＵＳ３０４の上に、市販の霧吹きで塗布し、更に１５０℃、３０分の条件で加温乾燥を行い、ＳＵＳ３０４上に皮膜を得た。なお、前記前処理として、１０質量％水酸化ナトリウム水溶液にＳＵＳ３０４を浸し、２０分間の超音波洗浄を行った後、純水ですすぎ洗いをした後、純水で１０分間の超音波洗浄を行い、表面に水分が残らないように十分に乾燥させる処理を行った。
【０１２２】
実施例２
化合物（Ａ）として上記式（１）で表される化合物ａ、フルオロアルキルシラン（Ｂ１）としてＣ6Ｆ13−Ｃ2Ｈ4−Ｓｉ−（ＯＣ2Ｈ5）3（東京化成工業社製）、溶剤としてＦＣ−３２８３（フロリナート、３Ｍ社製）を混合し、室温で所定の時間撹拌して、組成物を得た。該組成物中、化合物ａの比率は０．０８質量％であり、フルオロアルキルシラン（Ｂ１）の比率は０．０５質量％である。それ以外は実施例１と同様にして皮膜を得た。
【０１２３】
比較例１
下記式（２）で表される化合物ｂ（数平均分子量４０００、官能基の数は３）、溶剤としてＦＣ−３２８３（フロリナート、３Ｍ社製）を混合し、室温で所定の時間撹拌して、組成物を得た。該組成物中、化合物ｂの比率は０．０８質量％である。それ以外は実施例１と同様にして皮膜を得た。
【０１２４】
【化１４】
2017201005.tif 000015
【０１２５】
上記式（２）において、ｎは３５〜４５の整数である。
【０１２６】
実施例１、２、比較例１で得られた皮膜について、接触角及び耐摩耗性を評価した結果を表１に示す。
【０１２７】
【表１】
2017201005.tif 000016
【０１２８】
表１によれば、官能基を分子内に４つ以上有する化合物ａを用いた実施例１、２では、良好な撥水性と共に、耐摩耗性に優れた皮膜を、噴霧によって簡便に被処理物に塗布できたことが分かる。
【産業上の利用可能性】
【０１２９】
本発明によれば、撥水撥油性及び耐摩耗性に優れる皮膜を、例えば既設の工場における金型、加工機、ロール、ネジ、釘、塗装機、テーブル、壁、カーテン、釜、パイプ、配管、ケーブルといった箇所に、噴霧という簡便な方法で塗布することができ、有用である。